원료 분말 을 , 분산매 및 각종 첨가제 ( 바인더 , 가소제 , 분산제 등 ) 와 혼합 하 여 슬러리 를 형성 한다 . 슬러리 에 는 , 후술 하 는 소성 공정 중 에 있 어서 의 입 성장 의 촉진 내지 휘발분 의 보상 의 목적 으로 , LiMO 2 이외 의 리튬 화합물 ( 예컨대 , 탄산 리튬 ) 이 0 . 5 ∼ 30 ㏖％ 정도 과잉 으로 첨가 되 어도 좋 다 . 슬러리 에 는 조 공재 를 첨가 하 지 않 는 것 이 바람직 하 다 . 슬러리 는 감압 하 에서 교반 하 여 탈 포 하 며 , 점도 를 4000 ∼ 10000 cP 로 조정 하 는 것 이 바람직 하 다 . 얻 어 진 슬러리 를 시트 형 으로 성형 하 여 리튬 복합 산화물 함유 그린 시트 를 얻 는다 . 이렇게 해서 얻 어 지 는 그린 시트 는 독립 된 시트 형 의 성 형체 이 다 . 독립 된 시트 ( 「 자립 막 」 이 라고 칭해 지 는 경우 도 있 음 ) 란 , 다른 지 지체 로부터 독립 하 여 단체 로 취급 가능 한 시트 를 말 한다 ( 애 스펙 트 비 가 5 이상 인 박편 도 포함 함 ) . 즉 , 독립 된 시트 에 는 , 다른 지 지체 ( 기판 등 ) 에 고착 되 어 그 지 지체 와 일체 화 된 ( 분리 불능 내지 분리 곤란 이 된 ) 것 은 포함 되 지 않 는다 . 시트 성형 은 , 원료 분말 중 의 판형 입자 ( 예컨대 , 템플 릿 입자 ) 에 전단력 을 인가 가능 한 성형 방법 을 이용 하 여 행해 지 는 것 이 바람직 하 다 . 이렇게 함 으로써 , 1 차 입자 의 평균 경사각 을 판면 에 대하 여 0 ° 초과 30 ° 이하 로 할 수 있 다 . 판형 입자 에 전단력 을 인가 가능 한 성형 방법 으로서 는 , 닥터 블레이드 법 이 적합 하 다 . 리튬 복합 산화물 함유 그린 시트 의 두께 는 , 소성 후 에 전술 한 바 와 같 은 원 하 는 두께 가 되 도록 , 적절 하 게 설정 하 면 좋 다 .